(57)【要約】【課題】  リン、酸素およびフッ素を含有する光学ガラスからなるガラス塊をプレス成形が可能な温度まで加熱する際、ガラス塊の表面が結晶化して硬化するケースが多い。特に高温でプレス成形を行う研磨されるガラスでは、プレス成形時のガラス塊の表面の結晶化の問題が顕著である。【解決手段】  本発明のガラス成形品の製造方法は、リンを含む被覆剤を、リン、酸素およびフッ素を含有する光学ガラスからなるガラス塊の表面に被覆する工程、および、被覆剤が被覆された前記ガラス塊を加熱して軟化させて成形する工程を含む。  【選択図】なし【特許請求の範囲】
【請求項１】
リンを含む被覆剤を、リン、酸素およびフッ素を含有する光学ガラスからなるガラス塊の表面に被覆する工程Ａ、および、
前記被覆剤が被覆された前記ガラス塊を、加熱し、軟化させ、成形する工程Ｂ、
を含むガラス成形品の製造方法。
【請求項２】
前記工程Ｂにおいて、前記ガラス塊を構成するガラスの粘度が１０６ｄＰａ・ｓ以下となる温度にて、前記ガラス塊を加熱する、請求項１に記載のガラス成形品の製造方法。
【請求項３】
前記被覆剤は、リン酸、リン酸塩、および酸化リンからなる群から選択される１種以上を含む、請求項１または２に記載のガラス成形品の製造方法。
【請求項４】
前記被覆剤は、溶液からなる、請求項１〜３のいずれかに記載のガラス成形品の製造方法。
【請求項５】
前記被覆剤は、リン酸水溶液からなる、請求項１〜４のいずれかに記載のガラス成形品の製造方法。
【請求項６】
前記工程Ｂは、プレス成形工程を含む、請求項１〜５のいずれかに記載のガラス成形品の製造方法。
【請求項７】
請求項１〜６のいずれかに記載の製造方法により得られる、ガラス成形品。
【請求項８】
リン、酸素およびフッ素を含有する光学ガラスからなるガラス成形品であって、
前記ガラス成形品の表面層におけるリンの含有量は、前記ガラス成形品の内部のリンの含有量に比べて大きい、ガラス成形品。
【請求項９】
前記表面層の厚さは、１〜１００μｍである、請求項８に記載のガラス成形品。
【請求項１０】
請求項７〜９のいずれかに記載のガラス成形品からなる、光学素子ブランク。
【請求項１１】
請求項７〜９のいずれかに記載のガラス成形品からなる、光学素子。
【請求項１２】
請求項１０に記載の光学素子ブランクを、さらに加工する工程Ｃを含む、光学素子の製造方法。
【請求項１３】
前記工程Ｃは、前記光学素子ブランクの表面層を除去する工程を含む、請求項１２に記載の光学素子の製造方法。
【発明の詳細な説明】
【技術分野】
【０００１】
本発明は、リン、酸素およびフッ素を含有する光学ガラス（フツリン酸ガラス）からなるガラス成形品及びその製造方法、光学素子ブランク、並びに光学素子及びその製造方法に関する。
【背景技術】
【０００２】
レンズなどのガラス製光学素子を生産する方法として、光学素子に近似する形状のガラス成形品を作り、研削、研磨して光学素子に仕上げる方法がある。ガラス成形品を製造する方法としては、たとえば、均質な光学ガラスからなるガラス塊を準備し、当該ガラス塊を加熱して軟化させて成形してガラス成形品を製造する方法が用いられる。【０００３】
具体的には、特開２００７−２１０８６３号（特許文献１）には、プレス成形により光学素子の形状に近似する形状をもつ光学素子ブランクを作製し、光学素子ブランクを加工して光学素子を製造する方法が記載されている。
【先行技術文献】
【特許文献】
【０００４】
【特許文献１】特開２００７−２１０８６３号
【発明の概要】
【発明が解決しようとする課題】
【０００５】
リン、酸素およびフッ素を含有する光学ガラスからなるガラス塊をプレス成形が可能な温度まで加熱する際、ガラス塊の表面が結晶化して硬化するケースが多い。特に近年開発された高屈折低分散ガラスや超低分散ガラスなどの高機能光学レンズ用ガラスでは、プレス成形時のガラス塊の表面の結晶化の問題が顕著である。【０００６】
表面の結晶化により硬化被膜を有するガラス塊を成形すると、ガラス塊の内部に硬化被膜が織り込まれるため、得られるガラス成形品は表面から深い部分まで不均一となってしまう。このような不均一なガラス成形品は、研削や研磨等によって織り込まれた硬化被膜等の不均一分を除去する必要がある。その結果、材料ロスが大きくなり、製造コストの増加という問題が生じる。【０００７】
そこで、ガラス表面の温度を低下させる、または、高温保持時間を減少させることによって、ガラス塊の加熱温度を低下させ、ガラス表面の結晶化を抑制することが考えられる。【０００８】
しかし、ガラス塊の加熱温度を低下させて低温でプレス成形されると、ガラスの割れが発生したり、ガラス塊内の温度分布が大きくなる等して、所望の形状に成形できないという問題が生じる。【０００９】
このような状況において、リン、酸素およびフッ素を含有する光学ガラスからなるガラス塊の加熱温度を低下させずに成形時のガラス表面の結晶化を抑制し、高品質のガラス成形品の製造方法、ガラス材料のロスの少ないガラス成形品の製造方法が求められている。
【課題を解決するための手段】
【００１０】
本発明の発明者は、リン、酸素およびフッ素を含有する光学ガラスからなるガラス塊を加熱して軟化させた際に、ガラス表面が選択的に結晶化する要因は、ガラス塊表面のフッ素が空気中の酸素と入れ替わる等の現象が生じ、ガラス塊表面上のフッ素含有量が減少することに起因すると考えた。そこで、ガラス塊の表面に生じる結晶化を防止するためには、フッ素含有量が減少したガラス塊の表面にリンの含有量を増加させることによって、ガラス塊表面の結晶化を抑制できることを見出した。【００１１】
本発明は以下に記載するガラス成形品およびガラス成形品の製造方法等を提供する。
［１］リンを含む被覆剤を、リン、酸素およびフッ素を含有する光学ガラスからなるガラス塊の表面に被覆する工程Ａ、および、
被覆剤が被覆されたガラス塊を、加熱し、軟化させ、成形する工程Ｂ、
を含むガラス成形品の製造方法。【００１２】
［２］  工程Ｂにおいて、ガラス塊を構成するガラスの粘度が１０６ｄＰａ・ｓ以下となる温度にて、ガラス塊を加熱する、上記［１］に記載のガラス成形品の製造方法。【００１３】
［３］  被覆剤は、リン酸、リン酸塩、および酸化リンからなる群から選択される１種以上を含む、上記［１］または［２］に記載のガラス成形品の製造方法。【００１４】
［４］  被覆剤は、溶液からなる、上記［１］〜［３］のいずれかに記載のガラス成形品の製造方法。【００１５】
［５］  被覆剤は、リン酸水溶液からなる、上記［１］〜［４］のいずれかに記載のガラス成形品の製造方法。【００１６】
［６］  工程Ｂは、プレス成形工程を含む、上記［１］〜［５］のいずれかに記載のガラス成形品の製造方法。【００１７】
［７］  上記［１］〜［６］のいずれかに記載の製造方法により得られる、ガラス成形品。【００１８】
［８］  リン、酸素およびフッ素を含有する光学ガラスからなるガラス成形品であって、
ガラス成形品の表面層におけるリンの含有量は、ガラス成形品の内部のリンの含有量に比べて大きい、ガラス成形品。【００１９】
［９］  表面層の厚さは、１〜１００μｍである、上記［８］に記載のガラス成形品。【００２０】
［１０］  上記［７］〜［９］のいずれかに記載のガラス成形品からなる、光学素子ブランク。【００２１】
［１１］  上記［７］〜［９］のいずれかに記載のガラス成形品からなる、光学素子。【００２２】
［１２］  上記［１０］に記載の光学素子ブランクを、さらに加工する工程Ｃを含む、光学素子の製造方法。【００２３】
［１３］  工程Ｃは、光学素子ブランクの表面層を除去する工程を含む、上記［１２］に記載の光学素子の製造方法。
【発明の効果】
【００２４】
本発明のガラス成形品の製造方法を用いると、加熱、軟化時の結晶化によるガラス表面の硬化層の生成を抑制することができ、成形によって硬化層がガラス内部へ進入してガラス内部の光学的均質性を悪化させることを防ぐことができる。その結果、本発明を用いると、高品質のガラス成形品が製造できる。また、本発明のガラス成形品の製造方法は、ガラス材料のロスが少なく、低コストでガラス成形品および光学素子の製造が可能になる。
【発明を実施するための形態】
【００２５】
以下に、本発明のガラス成形品およびその製造方法の実施の形態等を説明する。
【００２６】
本発明のガラス成形品の製造方法は、リンを含む被覆剤を、リン、酸素およびフッ素を含有する光学ガラスからなるガラス塊の表面に被覆する工程Ａ、および、
被覆剤が被覆されたガラス塊を、加熱し、軟化させ、成形する工程Ｂ、を含む。
【００２７】
１  ガラス塊
本発明で用いられるリン、酸素およびフッ素を含有する光学ガラスからなるガラス塊は公知の方法で作製できる。
ガラス塊の製造方法の第一の例としては、リン、酸素およびフッ素を含有するガラス原料を熔解、清澄、撹拌して均質な熔融ガラスを作製し、鋳型に鋳込んでガラスブロックを準備し、このガラスブロックをアニールした後、立方体形状に切断してガラス片を得て、バレル研磨してそれぞれの光学ガラスからなる互いに重量、形状が等しいガラス塊を作製することができる。
【００２８】
ガラス塊の製造方法の第二の例としては、流出パイプの下方に配置された円筒状の鋳型内にリン、酸素およびフッ素を含有する熔融ガラスを鋳込んで円柱状のガラス柱体を成形し、鋳型内で成形されたガラス柱体は鋳型底部の開口部から一定の速度で鉛直下方に引き出され、ガラス柱形体を徐冷した後、切断もしくは割断して略円盤状のガラス片を得て、このガラス片を研磨加工またはバレル研磨を施してガラス塊とする。引き出し速度は鋳型内での熔融ガラス液位が一定になるように行えばよい。
【００２９】
ガラス塊の製造方法の第三の例としては、リン、酸素およびフッ素を含有するガラス原料を熔解、清澄、撹拌して作製された熔融ガラスを流出パイプから流出させ、流出する熔融ガラス流の先端を成形型で受けた状態で、ガラス成形品の製造に必要な量の熔融ガラス塊を分離して成形型上に受け、ガラス塊を作製する方法がある。このように作製されたガラス塊はプレス成形に適した形状、質量になっているので、上記方法のようにバレル研磨をしなくてもプレス成形に供することが可能であるが、バレル研磨してからプレス成形に供してもよい。また、ガラスを受ける成形型は、特に限定されるものではなく、浮上成形用の鋳型（熔融ガラスを受ける凹部が多孔質体で形成され、多孔質体を通して凹部表面からガスが噴出し、熔融ガラス塊に上向きの風圧を加える構造になっている鋳型）でもよいし、単に凹曲形状の受け部が形成された受け皿状の鋳型であってもよい。
【００３０】
本発明のガラス成形品およびその製造方法に用いられるガラス塊を構成するガラスの組成はリン、酸素およびフッ素を含有する光学ガラス（いわゆる「フツリン酸ガラス」）であれば特に限定されない。リン、酸素およびフッ素を含有する光学ガラスとしては、Ｐ５＋を３カチオン％以上５０カチオン％未満、Ｏ２−を５〜８０アニオン％、Ｆ−を２０〜９５アニオン％、含むガラスを例示することができる。上記成分に加え、Ａｌ３＋、アルカリ土類金属成分、アルカリ金属成分、希土類成分などを適宜、含有してもよい。
【００３１】
２  被覆剤をガラス塊の表面に被覆する工程（工程Ａ）
本発明の工程Ａでは、リンを含む被覆剤を、リン、酸素およびフッ素を含有する光学ガラスからなるガラス塊の表面に被覆する。
【００３２】
リンを含む被覆剤としては、リンを含む限り、特に限定されることはなく、リンの単体やリンの化合物やリンを含む組成物等が挙げられる。リンの化合物としては、例えば、リン酸（ピロリン酸等のリン酸類も含む）、リン酸塩（例えば、リン酸アルカリ塩、リン酸アンモニウム塩等）、酸化物（例えば、五酸化二リン等）、ハロゲン化物、有機リン化合物等が挙げられる。リンを含む組成物としては、上記リンの化合物の組み合わせや、リン酸、リン酸塩または酸化リン等が、水や有機溶媒等に溶解した溶液等が挙げられる。
【００３３】
好ましくは、被覆剤は、リン酸、リン酸塩、および酸化リンからなる群から選択される１種以上を含む。被覆剤の態様は、特に限定されず、固体であっても液体であってもよい。
【００３４】
また、液体の被覆剤としては、リン酸、リン酸塩、および酸化リンからなる群から選択される１種以上を含む溶液が好ましい。このような溶液の溶媒としては、水や有機溶媒等が挙げられる。中でも、液体の被覆剤としては、リン酸水溶液が好ましい。
【００３５】
固体状の被覆剤に用いる場合には、粉末状に加工して用いると、ガラス塊の表面上に均一に付着させることが容易となるから好ましい。このような粉末は、散布、吹付け、擦り込みなどの方法を用いてガラス塊に付着させることができる。固体状の被覆剤の例としてはリン酸が挙げられる。
【００３６】
粉末状である被覆剤の粒径は５〜１００μｍであることが好ましく、１０〜５０μｍであることがさらに好ましい。
【００３７】
液体状の被覆剤を用いる場合には、リン酸、リン酸塩、酸化リン等の化合物、またはこれらのいずれか少なくとも一つを含有する組成物を溶解した溶液を用いることが好ましい。これらの中でも、リン酸、リン酸塩または酸化リンを水に溶かした水溶液が好ましい。被覆剤が溶液である場合には、溶液を収納した容器にガラス塊を浸漬する、または、溶液をスプレーで噴霧または刷毛で塗布することによってガラス塊表面に付着させることが好ましい。
【００３８】
水溶液である被覆剤の濃度は１〜３０重量％が好ましく、１〜２０重量％がさらに好ましい。被覆剤がリン酸水溶液の場合は１〜２０重量％が好ましく、１〜１０重量％がさらに好ましい。
【００３９】
リン、酸素およびフッ素を含有する光学ガラスは軟化するために加熱されると、ガラス塊表面はガラス化せずに、硬化被膜が形成される現象が生じることがある。このような現象は、リン、酸素およびフッ素を含有する光学ガラスからなるガラス塊表面のフッ素が空気中の酸素と入れ替わる等の現象が生じ、ガラス塊表面上のフッ素含有量が減少することに起因すると考えられる。
【００４０】
リンを含む被覆剤を、ガラス塊の表面に被覆したガラス塊を加熱して軟化するとリンがガラス塊に浸透する。その結果、ガラス塊の表面は、ガラス塊の内部に比べてリンの含有量が多い組成となる。このようなリンの含有量の多い組成のガラスは加熱しても非常に結晶化しにくい性質を有する。したがって、ガラス塊表面の結晶化を効果的に防止することができる。
【００４１】
被覆剤は少なくとも加熱、軟化時に結晶化を抑制したい面に被覆されることが好ましく、ガラス塊表面の全域に被覆することがより好ましい。
【００４２】
なお、ガラス塊の表面に被覆剤を被覆した後、ガラス塊が、加熱されたガラス塊が載置されるガラス塊載置具（たとえば、特許文献１に記載された「軟化盆１０」）や成形型（たとえば、特許文献１に記載された「下型６０」、「上型６１」）に融着しないよう粉末状の離型剤をさらに被覆してもよい。離型剤の被覆は、公知の方法が用いられる。
【００４３】
離型剤は、被覆剤と混合して用いられても、被覆剤の被覆後に用いられてもよい。離型剤としては、たとえば、窒化ホウ素、アルミナ、酸化ケイ素、酸化マグネシウム等の粉末状離型剤が挙げられる。
【００４４】
３  ガラス塊を加熱して軟化させて成形する工程（工程Ｂ）
本発明の工程Ｂでは、被覆剤が被覆されたガラス塊を加熱して軟化させて成形して、ガラス成形品を得る。
【００４５】
(1)  ガラス塊の軟化
ガラス塊を加熱して軟化させるステップは、表面に被覆剤が被覆されたガラス塊を耐熱性のガラス塊載置具の上に置き、ガラス塊載置具ごと加熱装置（たとえば、特許文献１に記載された「軟化炉３０」）に入れて行うことができる。被覆剤が被覆されたガラス塊が加熱されるとガラス塊は軟化状態となり、ガラス塊の表面上の被覆剤に含まれるリンがガラス塊に浸透し、ガラス塊の表面は、ガラス塊の内部に比べてリンの含有量の多い組成となる。このようにして、ガラス塊の表面にはリンの含有量の多い表面層が形成される。
【００４６】
ガラス塊の表面層のリンの含有量は、ガラス塊の内部のリンの含有量に比べて１．２倍以上あることが好ましく、１０重量％以上高いことが好ましい。
【００４７】
このようなリンの含有量の多い組成のガラスは加熱しても非常に結晶化しにくい性質を有するため、ガラス塊の結晶化が大幅に抑制できる。
【００４８】
表面層の厚さは限定されないが、ガラス塊の表面の結晶化を抑制できる程度の厚さが必要であり、１〜１００μｍの厚さが好ましく、５〜５０μｍの厚さがさらに好ましい。
【００４９】
ガラスを破損させずに所望の形状に成形するために、成形に先立ってのガラスの加熱、軟化は、ガラスの粘度が１０６ｄＰａ・ｓ以下となる温度に加熱することが好ましく、１０５ｄＰａ・ｓ以下となる温度に加熱することがより好ましい。本発明によれば、このような粘度までガラスを加熱、軟化しても、ガラス表面の失透は抑制される。
【００５０】
被覆剤としてリン酸、リン酸塩または酸化リンの水溶液をガラス塊表面に被覆することが好ましい。被覆剤が水溶液等の液体の場合、ガラス塊を当該液体中に浸漬する、当該液体をスプレー等で噴霧する、刷毛等で当該液体を塗布する等の手段を用いてガラス塊に被覆剤を被覆することができる。被覆後は被覆剤が流動しない程度に乾燥させた後に使用することが好ましい。
【００５１】
これらのリン酸、リン酸塩または酸化リンが溶解した水溶液を被覆剤としてガラス塊に被覆し、加熱されると、被覆剤中の含有水、結合水が抜け、溶剤がガラスの軟化温度以下の温度で融液化する。たとえば、被覆剤としてリン酸水溶液をガラス塊に被覆して加熱すると、被覆剤中のリン酸はガラス塊の表面上で脱水縮合し、融液化する。
【００５２】
また、被覆剤としリン酸等の固形物を被覆する場合は、粉末状に加工された粉末をガラス塊表面に被覆することが好ましい。被覆剤が粉末状の場合、粉末の中にガラス塊をくぐらせる、粉末をガラス塊に散布する、吹付ける、擦り込む等の方法を用いて、ガラス塊に被覆剤を被覆することができる。ガラス粉末をガラス塊に付着させるために、ガラス塊の表面に付着を促進する成分を添加してもよい。たとえば、被覆剤としてリン酸の粉末をガラス塊に被覆して加熱すると、リン酸はガラス塊の表面上で融液化する。
【００５３】
このように、リン酸、リン酸塩または酸化リンを含む被覆剤をガラス塊の加熱前に被覆することによって、融液化した被覆剤に含まれるリンがガラス塊に浸透し、ガラス塊の表面は、ガラス塊の内部に比べてリンの含有量の多い組成となる。このようにして、ガラス塊の表面にはリンの含有量の多い表面層が形成され、ガラス塊表面の結晶化を効果的に防止することができる。その結果、加熱後の成形によって硬化層がガラス内部へ進入することを防ぎ、ガラス内部の光学的均質性を保持することができる。また、本発明を用いることによって、ガラス材料を有効に利用することができる、ガラス成形品の製造の歩留まりが向上する。
【００５４】
(2)  成形
軟化したガラスを成形する方法は特に限定されないが、プレス成形法、ガラス塊を複数本の回転するローラで挟みロッド状のガラスに成形する圧延法、延伸法など公知の成形法を用いることができる。
【００５５】
プレス成形法を採用する場合、ガラス塊を加熱することにより軟化させ、軟化したガラス塊をプレス成形装置内のプレス成形型により加圧して、所望の形状に成形する。
【００５６】
プレス成形法を採用するときに用いるプレス成形装置としては公知のものを使用することができる。例えば、プレス成形装置としては、上型、下型、あるいは必要に応じて胴型を備えた成形型と、上型、下型にプレス圧を加える加圧機構を有するものを例示することができる。成形型の個数は、ガラス塊載置具から同時に供給されるガラス塊の個数に応じて設定すればよい。ガラス塊を成形型へ供給する際、上型は上方へ退避され、この状態で、ガラス塊が下型上に供給される。下型上へのガラス塊の供給が終了した後、上型を下降して、型閉めをし、上下型で軟化したガラス塊をプレスし、上下型の成形面（胴型を使用し、胴型内面をガラスに転写する場合も含む）をガラスに転写し、所望形状のガラス成形品を得ることができる。
【００５７】
次いで、ガラス成形品を離型してプレス成形型から取り出し、アニール処理する。このアニール処理によってガラス内部の歪を低減し、屈折率などの光学特性が所望の値になるようにする。
【００５８】
ガラス塊の加熱条件、成形条件、プレス成形型に使用する材料などは公知のものを適用すればよい。以上の工程は大気中で行うことができる。
【００５９】
得られるガラス成形品は、主として、光学素子ブランクとして好適に用いることができる。光学素子ブランクは、目的とする光学素子の形状に近似する形状を有するガラスブランクであって、これを研削、研磨することにより最終的に光学素子を作製することができる。
【００６０】
また、上記プレス成形法を高い精度で行うことにより（精密プレス成形法）、光学素子として用いることができるガラス成形品が得られる。この場合、ガラス成形品に対して研磨加工等を施すことなく、光学素子が得られるため生産性が高く、また加工による材料の損失が少ない。なお、精密プレス成形法により、ガラス成形品を作製する場合には、上述したガラス塊の製造方法のうち、第三の例で説明した、浮上成形により得られるガラス塊（プリフォーム）を用いることが好ましい。
【００６１】
４  ガラス成形品
本実施形態のガラス成形品は、リン、酸素およびフッ素を含有する光学ガラスからなるガラス成形品であって、ガラス成形品の表面層におけるリンの含有量は、ガラス成形品の内部のリンの含有量に比べて大きい。ここで、内部とは、ガラス成形品の厚み方向における内部（深部）であり、ガラス成形品の表面層よりも内側に存在する部分である。
【００６２】
このガラス成形品は、表面層のリンの含有量がガラス成形品の内部のリンの含有量に比べて大きいので、成形時に表面が結晶化しにくく、硬化被膜による均質性の悪化を抑制することができる。
【００６３】
好ましくは、ガラス成形品における表面層のリン酸の含有量は、ガラス塊の内部より＋１カチオン％以上であり、より好ましくは＋１０カチオン％以上、さらに好ましくは＋２０カチオン％、一層好ましくは＋３０カチオン％以上である。ガラス成形品における表面層のリン酸の含有量の上限は、好ましくはガラス塊の内部より＋９０カチオン％、より好ましくは＋８０カチオン％、さらに好ましくは＋７０カチオン％である。
【００６４】
このようなガラス成形品によれば、光学素子などの均質性の高いガラス製品を作製する際、ガラス成形品の表面の除去量を低減することができ、材料ロス、製造コストを低減することができる。また、ガラス成形品全体が均質である場合は、ガラス成形品を光学素子として用いることもできる。
【００６５】
本実施形態のガラス成形品は、例えば、上記のガラス成形品の製造方法により製造することができる。
【００６６】
ガラス成形品の表面層の厚さは、表面の結晶化を抑制する上から１μｍ以上であることが好ましい。一方、ガラス成形品を加工する際の除去量を低減する上から、上記表面層の厚さは１００μｍ以下であることが好ましい。表面層の厚さのより好ましい下限は５μｍ、より好ましい上限は５０μｍである。
【００６７】
本実施形態のガラス成形品は、内部が均質であり、表面の結晶化が抑制されているので、光学素子または光学素子ブランクに好適である。
【００６８】
５  光学素子ブランクを加工する工程（工程Ｃ）
工程Ａと工程Ｂを経て得られたガラス成形品を、研削、研磨等の公知の加工方法によって、さらに加工できる。ここで、ガラス成形品は、光学素子ブランクである。
【００６９】
ガラス成形品の形状を光学素子に近似させて成形し、さらに、研削および／または研磨を施すことによって、レンズ、プリズム等の光学素子を製造できる。
【００７０】
研削および／または研磨の方法は、たとえば、次の工程を経て行うことができる。
(i)研削工程
目的とする光学素子の形状に近似する形状になるように、ダイヤモン砥石等を用いてガラス成形品を研削する。
(ii)研磨工程
上記研削工程で研削された面を、酸化セリウムなどの遊離砥粒を用いて研磨し、表面を平滑にする。
(iii)ポリッシュ工程
研磨された面を、ジルコニアなどを用いてポリッシュする。
このような、工程を行うことによってガラス成形品の加工し、光学素子を製造することができる。
【００７１】
工程Ｃの加工で、ガラス成形品の表面層を研磨または研削によって取り除き、ガラス塊に基づく均質なガラス成形品を得ることが好ましい。
なお、本発明のガラス成形品の製造方法において、工程Ｃは必須の工程ではなく、たとえば、工程Ｂで成形されたガラス成形品を光学素子として用いることもできる。
【００７２】
本発明によれば、生産性よくガラス成形品を製造でき、さらにこのガラス成形品を用いて、レンズ、プリズム等の光学素子を安定して生産することができる。
【００７３】
６  光学素子
本発明のガラス成形品を加工して光学素子としては、球面レンズ、非球面レンズ、マイクロレンズなどの各種のレンズ、回折格子、回折格子付のレンズ、レンズアレイ、プリズムなどを例示することができる。用途面からは、デジタルスチルカメラ、デジタルビデオカメラ、一眼レフカメラ、携帯電話搭載カメラ、車載カメラなどの撮像光学系を構成するレンズ、ＤＶＤ、ＣＤなどの光ディスクへのデータ読み書きを行うための光学系を構成するレンズなどを例示することができる。
【００７４】
光学素子には必要に応じて、反射防止膜、全反射膜、部分反射膜、分光特性を有する膜などの光学薄膜を設けることもできる。
【００７５】
以上、本発明の実施形態について説明してきたが、本発明はこうした実施形態に何ら限定されるものではなく、本発明の要旨を逸脱しない範囲内において種々なる態様で実施し得ることは勿論である。
【実施例】
【００７６】
本発明を実施例によってさらに具体的に説明するが、本発明は、以下の実施例の記載に限定されるものではない。【００７７】
［実施例１〜６、比較例１〜２］ガラス成形品の作製
(1)  ガラス塊の作製
表１に組成および特性を示す２種類の光学ガラス（光学ガラス１および２）を作製するため、ガラス原料を準備し、それぞれのガラス原料を熔解、清澄、撹拌して均質な熔融ガラスを作製し、流出パイプから流出させた。流出する熔融ガラス流の先端を成形型で受けた状態で、ガラス成形品の製造に必要な量の熔融ガラス塊を分離して成形型上に受けた。成形型からガスを噴出して成形型上の熔融ガラス塊に上向きの風圧を加え、浮上状態でガラス塊に成形した。このようにして、２種類の光学ガラス１と光学ガラス２のガラス塊を作製した。【００７８】
【表１】
2014013935.tif 000002
【００７９】
(2)  ガラス成形品の作製
光学ガラス１と光学ガラス２の各ガラス塊を表２に示す水溶液（被覆剤）に浸漬して、ガラス塊の表面に被覆剤を被覆した。【００８０】
光学ガラス１および２を用い、表面が被覆剤で被覆された各ガラス塊をガラス塊載置具である軟化盆に載せて、軟化炉内に格納することにより、ガラス塊を加熱して軟化させた（実施例１〜６）。軟化炉の温度はガラス塊の軟化温度より１００℃高い温度であり、ガラス塊が軟化炉内に保持されている時間は１０分であった。【００８１】
なお、本明細書中、「軟化温度」とは、ガラスの粘度は１０７．６ｄＰａ・ｓになる温度であり、「リトルトン温度」ともいう。本明細書中、「軟化温度」とは、ＪＩＳ Ｒ ３１０３-１：２００１に規定される方法により測定された温度をいう。【００８２】
各ガラス塊が軟化したところで、軟化炉からガラス塊を取り出した。軟化炉で加熱された実施例１〜６のガラス塊の表面には融液となった被覆剤が軟化したガラス塊の表面を覆うように形成され、被覆剤の成分がガラス塊に浸透する状態になっていた。【００８３】
【表２】
2014013935.tif 000003
【００８４】
次に、軟化盆上のガラス塊をプレス成形型に導入してプレス成形した。プレス成形型の成形面は得ようとするガラス成形品（光学素子ブランク）の表面を反転した形状を有している。なお、成形時の加熱温度は表２に示すとおりであった。【００８５】
このようにしてプレス成形されて得られたガラス成形品（光学素子ブランク）を成形型から取り出した。ガラス成形品の表面を観察したところ、実施例１〜６のガラス成形品の表面は結晶化せず、結晶化による硬化被膜は形成されていなかった。また、硬化被膜がガラス成形品の内部に織り込まれることもなかった。さらに、実施例１〜６のガラス成形品は失透していなかった。【００８６】
なお、実施例１〜６において、ガラス塊の表面に表２に示す水溶液（被覆剤）とともに窒化ホウ素粉末を塗布し、実施例１〜６と同様にガラス塊を加熱、軟化し、プレス成形してガラス成形品を作製した。このようにして作製したガラス成形品についても、その表面はいずれも結晶化せず、結晶化による硬化被膜は形成されていなかった。また、硬化被膜がガラス成形品の内部に織り込まれることもなかった。さらに、各ガラス成形品の内部も失透していなかった。【００８７】
一方、比較例１および２では、被覆剤を用いなかった以外は、実施例１〜６と同じ条件で光学ガラス１および２の各ガラス塊によりガラス成形品（光学素子ブランク）を作製した。【００８８】
ガラス塊に被覆剤を被覆しなかった比較例１および２のガラス成形品についても、実施例１〜６と同様に、得られたガラス成形品の表面を観察したところ、ガラス成形品の表面は結晶化し、硬化被膜が形成されていた。また、比較例１および２で得られたガラス成形品は失透していた。【００８９】
（３）ガラス成形品の表面層と内部のリンの含有量
ガラス成形品の最表面および内部の組成をＸ線光電子分光法（ＸＰＳ）により分析した。
ＸＰＳによりガラス成形品の内部の組成を分析する場合、分析しようとする部位が露出するまでガラス成形品を研削し、研削面の組成を分析する。したがって、ガラス成形品の最表面、研削面のいずれの面で分析を行う場合でも、汚染物質としてＣ、Ｎなどの元素が検出されることがある。このような場合は、ＸＰＳによる分析結果からリンの含有量を算出するにあたり、Ｃ、Ｎなどのコンタミを除外する。【００９０】
ガラス塊表面に窒化ホウ素を塗布して作製したガラス成形品の表面をＸＰＳにより分析すると、ＢおよびＮが検出される。窒化ホウ素は離型剤として機能し、ガラス表面の結晶化を抑制するものではなく、表面層におけるＢ、Ｎもコンタミとして扱う。したがって、リンの含有量をＸＰＳの分析結果から算出するにあたっては、Ｂ、Ｎ、Ｃを除外する。【００９１】
ＸＰＳによる測定条件は以下のとおりである。
励起Ｘ線：Ａｌ  ｍｏｎｏ
検出領域：Φ１００μｍ
取出し角：４５ｄｅｇ
検出深さ：４〜５ｎｍ
スパッタリング条件：Ａｒ＋  ２．０ｋＶ
スパッタリングレート：約５ｎｍ／ｍｉｎ（ＳｉＯ２換算）【００９２】
リン酸水溶液のみを塗布して成形した実施例１〜６の各ガラス成形品の最表面において、場所によるバラツキはあるものの、ＸＰＳによる分析結果から算出したＰ５＋の量は５０カチオン％を超えていた。【００９３】
次に実施例１〜６の各ガラス成形品の表面を３０μｍ研削し、研削面の組成をＸＰＳにより分析したところ、Ｐ５＋の量は５０カチオン％を超えていた。【００９４】
さらに、実施例１〜６の各ガラス成形品の表面を５０μｍ研削し、研削面の組成を上記測定条件と同様の条件でＸＰＳにより分析したところ、実施例１、３、５の各ガラス成形品においては表１に示す光学ガラス１の組成とほぼ同じ組成であり、実施例２、４、６の各ガラス成形品においては表１に示す光学ガラス２の組成とほぼ同じ組成であった。すなわち、実施例１、３、５の各ガラス成形品の表面から５０μｍ内部側のＰ５＋の量は約２８カチオン％であり、実施例２、４、６の各ガラス成形品の表面から５０μｍ内部側のＰ５＋の量は約６．１カチオン％であった。【００９５】
さらに、ガラス成形品の表面を１ｍｍ、２ｍｍ、５ｍｍと研削し、順次、各研削面の組成を上記測定条件と同様の条件でＸＰＳにより分析したところ、実施例１、３、５の各ガラス成形品においては表１に示す光学ガラス１の組成とほぼ同じ組成であり、実施例２、４、６の各ガラス成形品においては表１に示す光学ガラス２の組成とほぼ同じ組成であった。【００９６】
このように、実施例１〜６の各ガラス成形品において、表面層のリンの含有量が、ガラス成形品の内部のリンの含有量に比べて大きいことを確認した。【００９７】
また、実施例１〜６の各ガラス成形品において、最表面および最表面から深さ３０μｍの研削面におけるリンの含有量が５０μｍ以上の深部におけるリンの含有量よりも大きく、５０μｍ以上の深部におけるリンの含有量は一定の組成になっていることから、ガラス成形品の表面層の厚さは３０μｍ以上５０μｍ未満であるといえる。【００９８】
次に、実施例１〜６において、ガラス塊の表面にリン酸水溶液とともに窒化ホウ素粉末を塗布し、実施例１〜６と同様にガラス塊を加熱、軟化し、プレス成形して作製したガラス成形品のリンの含有量をＸＰＳにより分析したところ、いずれのガラス成形品においても、表面層のリンの含有量が、ガラス成形品の内部のリンの含有量に比べて大きいことを確認した。また、ガラス成形品の表面層の厚さは３０μｍ以上５０μｍ未満であった。【００９９】
［実施例７〜１２］球面レンズの作製
実施例１のガラス成形品（レンズブランク）をアニールして光学特性を目的のレンズの光学特性に一致させると共に、ガラス中の歪を低減した。その後、レンズブランクを公知の方法で、研削および研磨して加工し、球面レンズを作製した（実施例７）。【０１００】
実施例７と同様に、実施例２〜６の各ガラス成形品（光学素子ブランク）から実施例８〜１２の各球面レンズを作製した。【０１０１】
実施例７〜１２では球面レンズを作製したが、実施例１〜６のガラス成形品からプリズムなどのその他の光学素子を製造することもできる。【０１０２】
最後に、本発明の実施の形態を総括する。
［１］  本実施の形態のガラス成形品の製造方法は、リンを含む被覆剤を、リン、酸素およびフッ素を含有する光学ガラスからなるガラス塊の表面に被覆する工程Ａ、および、
被覆剤が被覆されたガラス塊を、加熱し、軟化させ、成形する工程Ｂ、を含む。【０１０３】
［２］  好ましくは、上記［１］に記載のガラス成形品の製造方法では、工程Ｂにおいて、ガラス塊を構成するガラスの粘度が１０６ｄＰａ・ｓ以下となる温度にて、ガラス塊を加熱する。【０１０４】
［３］  好ましくは、上記［１］または［２］に記載のガラス成形品の製造方法において、被覆剤は、リン酸、リン酸塩、および酸化リンからなる群から選択される１種以上を含む。【０１０５】
［４］  好ましくは、上記［１］〜［３］のいずれかに記載のガラス成形品の製造方法において、被覆剤は、溶液からなる。【０１０６】
［５］  好ましくは、上記［１］〜［４］のいずれかに記載のガラス成形品の製造方法において、被覆剤は、リン酸水溶液からなる。【０１０７】
［６］  好ましくは、上記［１］〜［５］のいずれかに記載のガラス成形品の製造方法において、工程Ｂは、プレス成形工程を含む。【０１０８】
［７］  好ましくは、本実施形態に係るガラス成形品は、上記［１］〜［６］のいずれかに記載の製造方法により得られる。【０１０９】
［８］  別の局面では、本実施の形態のガラス成形品は、リン、酸素およびフッ素を含有する光学ガラスからなるガラス成形品であって、
ガラス成形品の表面層におけるリンの含有量は、ガラス成形品の内部のリンの含有量に比べて大きい。【０１１０】
［９］  好ましくは、上記［８］に記載のガラス成形品において、表面層の厚さは、１〜１００μｍである。【０１１１】
［１０］  別の局面では、本実施の形態の光学素子ブランクは、上記［７］〜［９］のいずれかに記載のガラス成形品からなる。【０１１２】
［１１］  別の局面では、本実施の形態の光学素子は、上記［７］〜［９］のいずれかに記載のガラス成形品からなる。【０１１３】
［１２］  別の局面では、本実施の形態の光学素子の製造方法は、上記［１０］に記載の光学素子ブランクを、さらに加工する工程Ｃを含む。【０１１４】
［１３］  好ましくは、上記［１２］に記載の光学素子の製造方法において、工程Ｃは、光学素子ブランクの表面層を除去する工程を含む。【０１１５】
さらに、本実施の形態の他の局面では、
［Ａ１］  本実施の形態のガラス成形品の製造方法は、リン酸、リン酸塩、酸化リンまたはこれらを含有する組成物を含む被覆剤をリン、酸素およびフッ素を含有する光学ガラスからなるガラス塊の表面に被覆する工程Ａ、および
被覆剤が被覆されたガラス塊を加熱して軟化させて成形する工程Ｂ、を含む。【０１１６】
［Ａ２］  好ましくは、上記［Ａ１］に記載のガラス成形品の製造方法では、工程Ｂにおいて、ガラス塊を構成するガラスの粘度が１０６ｄＰａ・ｓ以下となる温度でガラス塊を加熱する。【０１１７】
［Ａ３］  好ましくは、上記［Ａ１］または［Ａ２］に記載のガラス成形品の製造方法において、被覆剤は、リン酸、リン酸塩、酸化リンおよびこれらが溶解した水溶液からなる群から選ばれる１種以上を含む。【０１１８】
［Ａ４］  好ましくは、上記［Ａ１］または［Ａ２］に記載のガラス成形品の製造方法において、被覆剤は、リン酸水溶液である。【０１１９】
［Ａ５］  好ましくは、上記［Ａ１］〜［Ａ４］のいずれかに記載のガラス成形品の製造方法において、工程Ｂの成形はプレス成形である。【０１２０】
［Ａ６］  好ましくは、上記［Ａ１］〜［Ａ５］のいずれかに記載のガラス成形品の製造方法において、ガラス成形品はガラス塊の表面に形成された表面層を有し、
表面層のリンの含有量はガラス塊の中心部のリンの含有量に比べて大きい。【０１２１】
［Ａ７］  好ましくは、本実施の形態のガラス成形品の製造方法は、上記［Ａ１］〜［Ａ６］のいずれかに記載のガラス成形品の製造方法で得られたガラス成形品を加工する工程Ｃをさらに含む。【０１２２】
［Ａ８］  好ましくは、本実施の形態のガラス成形品の製造方法は、上記［Ａ６］に記載のガラス成形品の製造方法で得られたガラス成形品を加工し、表面層を除去する工程Ｃをさらに含む。【０１２３】
［Ａ９］  好ましくは、上記［Ａ１］〜［Ａ８］のいずれかに記載のガラス成形品の製造方法において、ガラス成形品は光学素子または光学素子ブランクである。【０１２４】
［Ａ１０］  別の局面での本実施の形態のガラス成形品は、リン、酸素およびフッ素を含有する光学ガラスからなるガラス塊であるガラス成形品であって、ガラス塊の表面に形成された表面層のリンの含有量がガラス塊の中心部のリンの含有量に比べて大きい。【０１２５】
［Ａ１１］  好ましくは、上記［Ａ１０］に記載のガラス成形品において、表面層の厚さが１〜１００μｍである。【０１２６】
［Ａ１２］  好ましくは、上記［Ａ１０］または［Ａ１１］に記載のガラス成形品において、ガラス成形品は、光学素子または光学素子ブランクである。
【産業上の利用可能性】
【０１２７】
本発明のガラス成形品はレンズやプリズム等の光学素子に用いることができる。
【国際調査報告】
2014013935.tif 000004
2014013935.tif 000005
2014013935.tif 000006
2014013935.tif 000007